(57)【要約】【課題】耐熱性に優れるポリエステル系共重合体とミシン目カット性、収縮特性に優れるポリスチレン系共重合体との異種素材を積層し、層間剥離に伴う問題を生じない熱収縮性フィルムを提供すること。【解決手段】樹脂組成物Ａにより形成される層を両外層（Ａ）とし、樹脂組成物Ｂにより形成される層を接着層（Ｂ）とし、樹脂組成物Ｃにより形成される層を中間層（Ｃ）とする熱収縮性積層フィルム。＜樹脂組成物Ａ＞ポリエステル系共重合体からなる樹脂組成物。＜樹脂組成物Ｂ＞スチレン―ブタジエン共重合体水素添加物の無水マレイン酸付加物。＜樹脂組成物Ｃ＞ポリスチレン系共重合体からなる樹脂組成物。【選択図】  なし21【特許請求の範囲】
【請求項１】
下記樹脂組成物Ａによる両外層（Ａ）と、樹脂組成物Ｂによる接着層（Ｂ）と、樹脂組成物Ｃによる中間層（Ｃ）とが、（Ａ）／（Ｂ）／（Ｃ）／（Ｂ）／（Ａ）の順に積層された５層構成からなることを特徴とする熱収縮性積層フィルム。
＜樹脂組成物Ａ＞
ポリエステル系共重合体からなる樹脂組成物。
＜樹脂組成物Ｂ＞
スチレンーブタジエン共重合体水素添加物の無水マレイン酸付加物からなる樹脂組成物。
＜樹脂組成物Ｃ＞
ポリスチレン系共重合体からなる樹脂組成物。
【請求項２】
樹脂組成物Ｂがスチレン含量２０〜８０質量％、無水マレイン酸付加量０．８〜２．４質量％であることを特徴とする請求項１記載の熱収縮性積層フィルム。
【請求項３】
請求項１又は２記載の熱収縮性積層フィルムからなるミシン目入り筒状ラベルが装着された容器。
【発明の詳細な説明】
【技術分野】
【０００１】
本発明は、ポリエステル系共重合体からなる樹脂組成物Ａを両外層（Ａ）、スチレン―ブタジエン共重合体水素添加物の無水マレイン酸付加物からなる樹脂組成物Ｂを接着層（Ｂ）、及びポリスチレン系共重合体からなる樹脂組成物（Ｃ）を中間層（Ｃ）として、（Ａ）／（Ｂ）／（Ｃ）／（Ｂ）／（Ａ）の順に積層構成された５層構成からなる熱収縮性積層フィルム及び該フィルムによるラベル包装された容器に関する。
【背景技術】
【０００２】
ペットボトル等の容器を包装するラベルには、例えば熱収縮性ポリエステル系フィルム、熱収縮性ポリスチレン系フィルムからなるものが知られている。
これ等のラベルを使って、ペットボトル等の容器を包装するまでの工程は、一般には次ぎの通りである。
まず横方向を主体に所定量延伸された熱収縮性フィルムが製造される。そして該フィルムの内面に印刷を行い、ミシン目を穿設し、両端面を重ね合わせ、有機溶剤により接着して筒状に成形される。そしてペットボトル１本分の筒状ラベルにカットされ、容器に被覆、熱収縮され包装されるというものである。
【０００３】
ところで、上記の各種熱収縮性フィルムはそれぞれに一長一短を有している。例えば、熱収縮性ポリエステル系フィルムは耐熱性や強度に優れ、最近ではホット飲料用ラベル等に多く使用されている。また、耐溶剤性に優れ、印刷溶剤による寸法変化もほとんどない。飲料用途以外では、内容物の漏洩によってラベルがおかされて膨潤や、溶解による外観不良となることはない。その反面、強度があるため、ラベルを剥がし易くする目的で設けられたミシン目を切る際に、爪先をラベルと容器との間に入れ、ラベルをミシン目に沿って切ろうとすると、ラベルが切れず爪先を痛めたりすることがある。また、収縮時に生じる収縮応力が大きいことから、ラベルのミシン目が、収縮により大きく収縮方向に肥大し、外観上好ましくない。また、特にホット飲料用ラベルとして使用される場合などには、販売時の加熱により容器がラベルにより締付けられ、内容物の入れ目線が上昇し、容器からこぼれるといった問題も抱えている。
また、熱収縮性ポリスチレン系フィルムの場合には、熱収縮特性（収縮率及び収縮応力）に優れ、その取り扱いのし易さから多くのラベル用途に使用されている。また、ミシン目のカット性も優れる。その反面、耐溶剤性に劣り、印刷溶剤による収縮やセンターシール加工でのシール部の白化等、問題を抱えている。また、耐熱性もないことから、ホット飲料用途として使用される例はほとんどない。
【０００４】
このような問題を克服するものとして、ポリエステル系樹脂とポリスチレン系樹脂との積層フィルムが開示されている。（例えば、特許文献１、特許文献２、及び特許文献３参照）。
【０００５】
【特許文献１】特開昭６１−４１５４３号公報
【特許文献２】特開平１−１２０３３９号公報
【特許文献３】特開２００２−３５１３３２号公報
【０００６】
特許文献１においては、ブレンドによる従来の改質では、一方の特性を良くしようとすると、もう一方の特性が犠牲になることが多くなることから積層での問題解決をはかり、ビニル芳香族炭化水素―共役ジエンのブロック共重合体の外面にポリエステル系共重合体を、エチレン−酢酸ビニル共重合体のアクリル酸グラフト変性共重合体を介して積層したフィルムが開示されている。
【０００７】
特許文献２においては、中間層と外層とが実用上剥離しないフィルムの開示がなされている。実用上剥離しないとは、流通、貯蔵時は勿論、実使用時、即ち、収縮後及びシール後に外層と内層とが剥離せず、問題が起こらないだけの層間接着強度を持っていることであり、外層と内層との間に、積極的に層間接着強度を上げるための接着層を設けることもできるとある。接着層用樹脂としては、エチレンでない成分の共重合比率のより高いエチレン―酢酸ビニル共重合体、又はエチレン―脂肪族不飽和カルボン酸共重合体を使用でき、また、公知の酸変性ポリオレフィンを利用してもよいとされている。
【０００８】
特許文献３においては、ポリスチレン系樹脂からなる中間層の両側に、ポリエステル系樹脂からなる外面層が直接積層されている積層フィルムが開示されている。
【発明の開示】
【発明が解決しようとする課題】
【０００９】
然しながら、特許文献１及び特許文献２で開示された積層フィルムでは、ペットボトル等容器用のラベルとする際のセンターシール加工（有機溶剤を用いてフィルムを膨潤・溶解させることにより接着、筒状にする加工）において、塗布された有機溶剤が外層のポリエステル系樹脂層と接着層との間で、有機溶剤の浸透が止まり、外層と接着層との間に留まることになる。これはオレフィン系樹脂の耐溶剤性が高いことに原因がある。このことにより外層と接着層との間の見かけ上の層間強度が低下し、ペットボトル等容器にラベルを装着させる目的でシュリンクトンネルでラベルを収縮させる際に、シール部分において、外層だけが層間剥離を起こして捲れあがり、外観不良となることがある。
【００１０】
また、特許文献３で開示された積層フィルムでは、ポリエステル系樹脂とポリスチレン系樹脂という異種の素材を直接積層しているため、層間強度が弱く、実使用の際、例えば、ペットボトルを落下させたときなどに、特にラベルの端部となるシールの重ね合わせの部分から層間剥離することがある。
【００１１】
このように、耐熱性を備え、且つ、収縮特性に優れ、またミシン目カット性にも優れた異種素材を積層した熱収縮性フィルムは、実使用上満足できるものはないのが実情である。
【課題を解決するための手段】
【００１２】
前記の課題を解決するため本発明は、下記樹脂組成物Ａによる両外層（Ａ）と、樹脂組成物Ｂによる接着層（Ｂ）と、樹脂組成物Ｃによる中間層（Ｃ）とが、（Ａ）／（Ｂ）／（Ｃ）／（Ｂ）／（Ａ）の順に積層されることを特徴とする。
＜樹脂組成物Ａ＞
ポリエステル系共重合体からなる樹脂組成物。
＜樹脂組成物Ｂ＞
スチレン―ブタジエン共重合体水素添加物の無水マレイン酸付加物からなる樹脂組成物。
＜樹脂組成物Ｃ＞
ポリスチレン系共重合体からなる樹脂組成物。
【００１３】
さらに、樹脂組成物Ｂはスチレン含量２０〜８０質量％、無水マレイン酸付加量０．８〜２．４質量％のスチレンーブタジエン共重合体水素添加物の無水マレイン酸付加物であり、このような熱収縮性積層フィルムからなるミシン目入り筒状フィルムがラベルとして装着された容器であることを特徴とする。
【発明の効果】
【００１４】
本発明は、前記の通り構成されているので、次ぎのような効果を奏する。 
【００１５】
ポリエステル系フィルムのもつ耐熱性、耐溶剤性に優れ、ポリスチレン系フィルムのもつ収縮特性及びミシン目カット性に優れ、さらにどのような状況下においても層間剥離が生じない、層間強度に優れる。
【００１６】
勿論他に必要な特性、例えば適正なフィルム硬さ（適正な腰の強さ）、透明性、耐自然収縮性等にも優れた熱収縮性積層フィルムである。
【００１７】
前記特性が付与されたことで、ミシン目カット性に優れたミシン目入り筒状ラベルとしてホット飲料用途やラベルに耐溶剤性（耐薬品性、耐内容物性等）が必要な用途への使用が可能となった。
【発明を実施するための最良の形態】
【００１８】
まず本発明の中枢をなす接着層（Ｂ）から説明する。
該層を形成する樹脂組成物Ｂは、スチレン含有が２０〜８０質量％、無水マレイン酸付加量が０．８〜２．４質量％であるスチレン―ブタジエン共重合体水素添加物の無水マレイン酸付加物からなる。
【００１９】
樹脂組成物Ｂにおいて、スチレン含量が２０質量％より少ない場合は、ラベルとする際のセンターシール加工において、塗布された有機溶剤が外層のポリエステル系樹脂層と接着層との間で、有機溶剤の浸透が止まり、外層と接着層との間に留まり、外層と接着層との間の見かけ上の層間強度が低下し、容器にラベルを装着させる目的で、シュリンクトンネルでラベルを収縮させる際に、シール部分において、外層と接着層との間で層間剥離が起こり、外層だけが捲れあがり、外観不良となる。逆にスチレン含量が８０質量％を超えると、無水マレイン酸の付加量を維持するのが困難となり、付加量が０．８質量％より多いものを安定製造することができなくなる。無水マレイン酸の付加量が０．８質量％より少なくなると、両外層（Ａ）と接着層（Ｂ）との層間強度が弱く、実使用の際、例えば、ペットボトルを落下させたときなどに、特にラベルの端部となるシールの重ね合わせの部分から層間剥離することがある。無水マレイン酸の付加量が２．４質量％を超えると、ゲル架橋等の不具合により樹脂の安定製造が著しく困難となる。
【００２０】
接着層（Ｂ）は、必要に応じて、スチレンーブタジエン共重合体水素添加物の無水マレイン酸付加物の、スチレン含量及び無水マレイン酸付加量の異なる複数のものを混ぜても良い。
【００２１】
次に両外層（Ａ）を説明する。
該層を形成する樹脂組成物Ａは、ポリエステル系共重合体、またはそれを主体とする樹脂組成物からなる。具体的には、例えば、ジカルボン酸成分として、テレフタル酸が一般的であるが、その他にイソフタル酸、フタル酸、セバシン酸、コハク酸、アジピン酸及びその誘導体からなる群から選ばれた少なくとも１種以上のものと、ジオール成分として、エチレングリコールが一般的であるが、その他にジエチレングリコール、ネオペンチルグリコール、１，４―シクロヘキサンジメタノール、及びその誘導体からなる群から選ばれた少なくとも１種以上のものから重縮合されたものが例示できる。
【００２２】
収縮性フィルムとして使用できるポリエステル系共重合体としては、結晶性は比較的低い方がよく、できれば非晶性であることが望ましい。収縮性フィルムは、延伸、熱固定後フィルム内部に残った歪みが、再度加熱されるときに歪みの緩和により収縮という現象が発現することを利用しているが、この内部歪みの全体に占める割合が大きいほど、収縮率は大きくなる。内部歪みは結晶性が低い方が生じ易い。
【００２３】
樹脂組成物Ａとして、具体的には、ジカルボン酸成分としてテレフタル酸１００モル％、ジオール成分としてエチレングリコール６７モル％、１，４―シクロヘキサンジメタノール３３モル％からなるポリエステル系共重合体、あるいは、ジカルボン酸成分としてテレフタル酸１００モル％、ジオール成分としてエチレングリコール７０モル％、ジエチレングリコール１０モル％及び１，４―シクロヘキサンジメタノール２０モル％からなるポリエステル系共重合体が例示できるが、これに限定されるものではない。
これら２点のポリエステル系共重合体は比較的結晶性の低い樹脂である。この結晶性に寄与するのが、ジオール成分における１，４-シクロヘキサンジメタノールの含量であり、１５モル％〜４０モル％、さらには１８〜３５モル％が好ましい。１，４−シクロヘキサンジメタノールの含量が、１５モル％より少なくても、また４０モル％より多くても、ポリエステル系共重合体の結晶性は高くなり、収縮特性を得るためには好ましくない。
ジエチレングリコールは０〜１５モル％の含量が好ましい。加える目的はポリエステル系共重合体のガラス転移点（Ｔｇ）を下げることである。従って、ガラス転移点をさらに下げる必要がない場合には、加える必要がない。また、１５モル％を超えると、ガラス転移点が低くなりすぎ、自然収縮率が大きくなるので、好ましくない。
【００２４】
また、上記ポリエステル系共重合体は次の点でも好ましい。
収縮性フィルムの製造工程において、延伸耳のトリミング片、及び一次スリット加工工程でのトリミング片等を粉砕し、押出工程へリターンすることは一般的に行われていることである。これは生産性（歩留まり等）の点から、必要な工程であるといえる。しかしながら、本発明における熱収縮性積層フィルムのように、異種素材が積層されている場合には、透明性の低下等いろいろな問題が生じる。
印刷性等を考慮すると、外層の表面状態は常に一定に保っておくのが好ましい。すると、必然的に粉砕物のリターンは、中間層へ入れられることになる。該熱収縮性積層フィルムの場合には、スチレン系共重合体樹脂組成物Ｃからなる中間層（Ｃ）へ、ポリエステル系共重合体樹脂組成物Ａからなる両外層（Ａ），スチレン―ブタジエン共重合体水素添加物の無水マレイン酸付加物である樹脂組成物Ｂからなる接着層（Ｂ）、及びポリスチレン系共重合体樹脂組成物Ｃからなる中間層（Ｃ）が、ある配合比率で添加されることになる。つまり、スチレン系共重合体樹脂組成物Ｃ中に、少量のポリエステル系共重合体樹脂組成物Ａが添加される。
【００２５】
この場合において、最も透明性の低下が少ないのが上記の、ジオール成分として、１，４―シクロヘキサンジメタノールを含む、ポリエステル系共重合体である。
【００２６】
また、表裏層（Ａ）には、柔軟性の付与、ガラス転移点（Ｔｇ）の低温化を目的として、ジオール成分が１，３―ブタンジオールからなる、ポリブチレンテレフタレート樹脂を、前記ポリエステル共重合体１００質量部に対して２５質量％以下の割合で添加してもよく、また、目的に応じて、アンチブロッキング剤、滑剤、帯電防止剤及び酸化防止剤等を添加してもよい。特に、アンチブロッキング剤は、フィルムのブロッキングの防止及び滑性の付与を目的として、積極的に添加される場合が多い。アンチブロッキング剤としては、天然シリカ、合成シリカ、雲母、及び架橋有機ビーズなどが使用される。摩擦によるアンチブロッキング剤の脱落の点から、有機系の架橋有機ビーズが好ましい。
【００２７】
次に、中間層（Ｃ）について説明する。
該層を形成する樹脂組成物Ｃは、ポリスチレン系共重合体、またはそれを主体とする樹脂組成物からなる。具体的には、例えば、スチレン―共役ジエンブロック共重合体、スチレン―脂肪族不飽和カルボン酸エステル共重合体、及びグラフトタイプ耐衝撃性ポリスチレンの群から選ばれる少なくとも１種からなるものが例示できる。
【００２８】
ここで、共役ジエンとは、共役二重結合を有するオレフィン類で、例えば１，３―ブタジエン、２―メチル―１，３―ブタジエン、２，３―ジメチル―１，３―ブタジエン、１，３―ペンタジエン、１，３―ヘキサジエン等が例示でき、これらを２種類以上含んでもよい。スチレンと共役ジエンとの質量比は、スチレン／共役ジエン＝９０／１０〜６０／４０質量％であり、好ましくは８５／１５〜７０／３０質量％である。共役ジエン含量が１０質量％よりも少ないと、耐衝撃性や収縮開始温度の低温化等の効果が望めなくなる。また、４０質量％を超えると、フィルムの腰（硬さ）が低下しラベルにしたときの自動機適性の低下や、常温放置での寸法変化（自然収縮率）が大きくなり好ましくない。
【００２９】
また、脂肪族不飽和カルボン酸エステルとは、例えばアクリル酸メチル、アクリル酸エチル、アクリル酸ブチル、アクリル酸プロピル等が例示でき、これらを２種類以上含んでもよい。スチレンと脂肪族不飽和カルボン酸エステルとの質量比は、スチレン／脂肪族不飽和カルボン酸エステル＝９０／１０〜６０／４０質量％であり、好ましくは８０／２０〜６５／３５質量％である。脂肪族不飽和カルボン酸エステル含量が１０質量％より少ないと、収縮開始温度の低温化の効果が少なくなり、４０質量％を超えると、フィルムの腰（硬さ）が低下し、ラベルにしたときの自動機適性が低下し好ましくない。
【００３０】
また、グラフトタイプ耐衝撃性ポリスチレンとは、スチレン―脂肪族不飽和カルボン酸エステルからなる連続相に、ポリスチレンを内部に包含し、且つ、ポリスチレンがポリブタジエン等ゴム成分にグラフトしたゴム状重合体からなる粒子を分散相とする構造を基本としたものをいう。連続相のスチレン―脂肪族不飽和カルボン酸エステルとの質量比はスチレン／脂肪族不飽和カルボン酸エステル＝９０／１０〜６０／４０質量％であり、好ましくは８０／２０〜６５／３５質量％である。また、分散相のポリスチレンとポリブタジエンとの質量比は、ポリスチレン／ポリブタジエン＝３０／７０〜５０／５０質量％であり、好ましくは３５／６５〜４５／５５質量％である。
【００３１】
中間層（Ｃ）は、上記スチレン−共役ジエンブロック共重合体、スチレン−不飽和カルボン酸エステル共重合体及びグラフトタイプ耐衝撃性ポリスチレンの群から選ばれる、少なくとも１種以上からなる。また、目的に応じてに酸化防止剤、帯電防止剤等を添加してもよい。
【００３２】
中間層（Ｃ）へは、前記のとおり延伸耳のトリミング片や一次スリット加工のトリミング片が、粉砕されリターンとして戻される。従って、ポリエステル系共重合体樹脂組成物Ａが混入したときに、最も透明性の良いものが、中間層（Ｃ）を形成するポリスチレン系樹脂組成物Ｃとして好ましい。この場合最も好ましいのは、スチレン―共役ジエンブロック共重合体を主体とする樹脂組成物である。
【００３３】
該熱収縮性積層フィルムは、ポリエステル系共重合体樹脂組成物Ａからなる両外層（Ａ）、スチレン―ブタジエン共重合体水素添加物の無水マレイン酸付加物による樹脂組成物Ｂからなる接着層（Ｂ）、及びポリスチレン系共重合体樹脂組成物Ｃからなる中間層（Ｃ）を、（Ａ）／（Ｂ）／（Ｃ）／（Ｂ）／（Ａ）の順に積層した５層構成である。
【００３４】
該熱収縮性積層フィルムの全体の厚みは、２５〜７０μｍであり、好ましくは４０〜５０μｍである。接着層（Ｂ）の厚みは０．５〜３μｍ、好ましくは０．５〜２μｍである。また、両外層（Ａ）と中間層（Ｃ）の厚み比率は、（Ａ）／（Ｃ）＝１５〜４０／６０〜８５であり、好ましくは１５〜２５／７５〜８５である。（該熱収縮性積層フィルムの全体の厚みから接着層（Ｂ）の厚みを引いた厚みを１００としたときの、両外層（Ａ）を合計した厚みと中間層（Ｃ）の厚みとの比率）中間層（Ｃ）の比率が高いのは、収縮挙動、収縮応力、及びミシン目カット性の点で、ポリスチレン系共重合体樹脂組成物からなる中間層（Ｃ）を、該熱収縮性積層フィルムの中枢的成分とすることが好ましいからである。
両外層（Ａ）の比率が１５よりも小さいと、中間層（Ｃ）の特性である、収縮応力は小さくなり、ミシン目カット性も良好となるが、両外層（Ａ）の特性である耐熱性や耐溶剤性は低下することになり好ましくない。また、両外層（Ａ）の比率が４０を越えると、ミシン目カット性が低下し、収縮応力も大きくなり好ましくない。
【００３５】
（Ａ）／（Ｂ）／（Ｃ）／（Ｂ）／（Ａ）の構成において、両外層（Ａ）及び接着層（Ｂ）の厚みは、表裏それぞれ同じ厚みであることが望ましい。フィルムの表面と裏面とで層の厚みが異なると、フィルムのカールの原因となり、加工適性上好ましくないからである。
【００３６】
該熱収縮性積層フィルムの主収縮方向の収縮率は、温水中８０℃×１０秒間で３０％以上、８０％以下であることが好ましく、さらには４５％以上、７０％以下であることが好ましい。収縮方向の収縮率が、３０％より小さい場合、収縮トンネル内でのラベルの収縮が不十分となり、美麗な仕上がりが得られず、好ましくない。また、８０％を超えると、ラベルが急激に収縮することから、図柄の歪みが生じ好ましくない。
【００３７】
また、該熱収縮性積層フィルムの主収縮方向における、温水中８０℃での収縮応力は、０．４〜３．０Ｎ／ｃｍが好ましく、さらには０．６〜２．５Ｎ／ｃｍが好ましい。収縮応力が０．４Ｎ／ｃｍよりも小さいと、容器への締付けが弱く、美麗な仕上がりとならず、また３．０Ｎ／ｃｍを超えると、例えばペットボトルの場合には、容器の締付けが強くなりすぎ、内容物の入れ目線が上昇し、開栓時に内容物がこぼれる場合がある。
【００３８】
次ぎに前記熱収縮性積層フィルムの製造手段について説明する。
該フィルムの製造手段には、丸ダイとＴダイによる５層共押出成形があるが、Ｔダイによるのが好ましいので、以下Ｔダイによる方法を説明する。
まず、該樹脂組成物Ａは、１台の溶融押出機へ、樹脂組成物Ｂは、他の１台の溶融押出機へ、さらに樹脂組成物Ｃは、他の１台の押出機に供給される。各組成物は、所定の温度に調整されたこれ等押出機から、フィードブロック内で樹脂組成物Ａ及び樹脂組成物Ｂは分岐され、該樹脂組成物Ｃを中間に、樹脂組成物Ｂをその両面に、樹脂組成物Ａを、さらにその両面に配置されるようにフィードブロック内で一体となって５層に積層され合流し、所定温度に調整されたＴダイから樹脂が同時に押出され、冷却ロ−ルにて冷却固化される。
また、積層の方法としては、フィードブロックとマルチマニホールドダイとの併用やマルチマニホールドダイのみを用いる場合（その場合、両外層及び接着層を形成する押出機の台数は前記台数と異なる場合がある）も例示でき、特に制限はない。
【００３９】
次ぎに前記得られた実質的無延伸の５層フィルムは、延伸装置に送り込んで延伸される。この延伸装置は、縦方向ヘの延伸のための少なくとも２本のロ−ルと横方向ヘの延伸のためのテンタ−とが加熱手段の併設をもって流れ方向に配列されてなっている。使用目的により縦方向及び／又は横方向への延伸が行われる。
例えば、前記好ましく挙げる、ペットボトルの管状ラベル用である場合は、前記収縮率取得に対応して、まず縦方向へ１.８倍以下、好ましくは１.０〜１.５倍に、温度７０〜９０℃程度でロ−ル延伸し、引き続き横方向へ３.０〜７.５倍、好ましくは４．０〜６．５倍に、温度７５〜１００℃程度で１０秒間で横延伸する。次いでテンター内にて弛緩熱処理を行う。該熱弛緩は弛緩率１〜５％で、温度は７０〜９０℃で５秒間処理する。
【００４０】
前記得られた延伸５層フイルムは、ワインダーにて巻き取られた後、更に次ぎの処理を行ってもよい。それはエ−ジング処理であり、フィルムの自然収縮率の低減を行う目的で実施する。
エ−ジング処理の条件としては、３０〜４０℃で１０〜３０時間エージング室内に保管する。
その後、一次スリット工程で、所定の幅にスリットされ、梱包される。
【００４１】
次ぎに前記５層熱収縮性フィルムが容器用の筒状ラベルとして使用される場合の一連の工程を説明する。
まず前記５層フィルムの内面に、グラビヤによるカラ−印刷が行われる。印刷インキは、一般にポリエステル系収縮性フィルムに使用される水性又は油性のグラビヤ用インキである。この印刷は、多丁付けで行われる。この印刷が終了したら、１丁分に相当する横幅で縦にスリットされてロ−ルに巻き取られる。この１丁分を図１を参照して説明する。該図で１（斜線）が実印刷部分（ペットボトルの胴回り全周）、２が縦方向に設けられた非印刷部分、３が１枚のラベルにした場合の上下端に設けられた非印刷部分、つまり１丁分は、１の実印刷部分と２の縦方向非印刷部分と３の上下端非印刷部分からなっている。この１丁分を１単位レイアウトとして、これが横方向に多丁付けされて、グラビヤ印刷が行われる。この多丁付け印刷が終了したら、左右４ａ〜４で示す横幅で、各４ａと４の位置を縦方向にスリットされ、多丁付けした数だけのロ−ル巻き印刷フィルムが得られる。
【００４２】
前記得られたロ−ル巻き印刷フィルムは、次ぎのようにして管状に成形される。
まず該フィルムはセンターシール機のフォーマー部分に向かって巻き出されていく。この時にミシン目６が穿設される。ミシン目６は、縦１列の場合もあれば２列の場合もある。ミシン目が穿設された該フィルムの両端はセンタ−位置で、つまり図１で言えば、右側の２で示す非印刷部分が上面に、左側の４ａでカットした実印刷部分の端部が下面になるように重ね合わされる。この重ね合わされたフィルムは、その重ね合わせ部分の間にノズルを差し込んで、ここから後記する有機溶剤の適正量を吐出する。直ちにその上下接合の層面は溶解又は膨潤するので、これをニップロ−ルで連続圧着する。重ね合わせ面は強固に接着シ−ルされて、筒状に成形されるので巻き取る。
この時、使用する有機溶剤に関してはテトラヒドロフランを用いるのが望ましい。あるいは、さらにｎ―ヘキサン等の不溶性溶剤を少量添加する事も可能である。
さらにテトラヒドロフランの代わりに、１，３−ジオキソラン、アセトン、メチルエチルケトン等の有機溶剤を用いる事も可能である。
【００４３】
そして前記巻き取られた筒状フィルムは、１枚（容器本分）のラベルにカットされるが、このカット位置は、図１の３で示す非印刷部分の中間位置５である。横方向にカットされた１枚のラベルは、その上下端に非印刷部分を有している。以上における非印刷部分の２及び３の幅は、適宜であるが、一般には非印刷部分２は３〜５ｍｍ、非印刷部分３は２〜４ｍｍである。
【００４４】
そして前記得られたラベルは開口され、容器が挿入される。
この挿入も自動的に連続して行われるので、まず該容器はその胴部分を中心に容易に挿入できることが必要である。この為には所定の隙間（この隙間は、該容器の外径よりも該ラベルの内径を大きくすることで得られる。）が必要であるが、そのフィルムの有する収縮率との関係から、あまり隙間が大きいと装着仕上がりが十分でなくなる。この装着もある程度の残留収縮力をもって行われることが望ましい。この挿入隙間と装着仕上がりとが良くバランスする隙間を例示すると、５〜８ｍｍである。また、この隙間と同時に、該ラベルにはある程度の腰（硬さ）が要求される。これは、自動的にラベルが開口され、容器が挿入される際に、必要な特性である。ＭＤ方向（ラベルの周方向と直交する方向）の腰の強さは、２〜７５mＮが好ましく、さらに好ましくは１５〜３５ｍＮが好ましい。腰の強さが２ｍＮよりも小さいと、ラベルの中へ容器がスムーズに挿入できず、折れ曲がり等の原因となる。また、７５ｍＮを超えると、フィルムが硬く、ラベルの開口の際に抵抗が大きく、開口不良の原因となり好ましくない。
挿入された該容器は、７５〜９５℃の蒸気トンネル内を５〜１５秒間要して通過する。残留収縮力を維持してしっかりと装着される。
【実施例】
【００４５】
以下に比較例と共に実施例を挙げて更に詳述する。
尚、本例で言う腰（硬さ）の強さ、熱収縮率、耐落下ミシン目破断性、落下による耐層間剥離性及びミシン目のカット性は、次ぎの条件で測定して得たものである。
【００４６】
●フィルム腰硬さ、
得られた熱収縮フィルムを株式会社東洋精機製作所製  ＬＯＯＰ ＳＴＩＦＦＮＥＳＳ ＴＥＳＴＥＲを用いて、３００ｍｍ（縦方向）×２５ｍｍ（横方向）のサンプルを切り出し、測定し（１０点平均値）、その値をｍＮで示した。
【００４７】
●収縮率、
得られた熱収縮フィルムから１００ｍｍ（縦方向）×１００ｍｍ（横方向）のサンプル１０枚を切り取る。そしてこのサンプルの１枚を８０℃温水に１０秒間浸漬させたら、直ちに取り出して冷水に漬ける。これの横方向の長さＬ（ｍｍ）を測定する。そして各々１００−Ｌを算出し、収縮率（％）とする。
【００４８】
●収縮応力
得られた熱収縮フィルムから１０ｍｍ（縦方向）×１５０ｍｍ（横方向）のサンプル（横方向が主収縮方向）を１０枚切り出し、チャック間距離１００ｍｍにセットされた、ロードセルにつながったチャックに該サンプルを取り付けた後、８０℃の温水中に３０秒間浸漬し、この間の最大応力を測定し、その平均値を収縮応力（Ｎ／ｃｍ）とした。
【００４９】
●ミシン目のカット性、
得られたラベル装着包装のペットボトルのミシン目の破れ性を女性（家庭の主婦／無作為）に依頼しテストする。破り動作は、ミシン目の上一端に手の爪先を入れて、該女性がミシン目に沿って破る。この動作において、手の爪先を入れてラベルを引き起して破る動作に入った時、その部分が伸びず、ミシン目の破れ動作に繋がらない場合は勿論、ミシン目に沿って破れだすが、途中でミシン目ラインからそれて、ミシン目でない部分が破れてしまう場合も×とし、いずれの場合もなく円滑に破れる場合を〇とする。
尚、ミシン目に関する測定におけるミシン目は、０．５ｍｍ：２．０ｍｍ(孔の長さ０．５ｍｍ、孔と孔の間隔２．０ｍｍ)のピッチで行った。
【００５０】
●シール部の剥がれ
折径１１４ｍｍ、カット長１１０ｍｍのラベルを、３５０ｍｌの角型ペットボトルに被せ、長さ３．５ｍ、温度８５℃のスチームトンネルを通過時間７秒で収縮させる。
収縮後のラベルのシール部に異常がないものを○、剥がれ（層間剥離）が生じたものを×とする。
【００５１】
●落下による耐層間剥離性
水を充填したペットボトルにラベルを装着包装し、１ｍの高さからコンクリート面に垂直落下させる。１本のボトルにつき、繰り返し落下させ、不具合（層間剥離）が生じるまでの落下回数により、１０回以上落下させても層間剥離しないものを○、１０回までに層間剥離したものを×とする。
（実施例１）
【００５２】
両外層（Ａ）として、ジカルボン酸成分としてテレフタル酸、ジオール成分としてエチレングリコール６７モル％、１，４―シクロヘキサンジメタノール３３モル％、からなる固有粘度０．７５ｄｌ／ｇ、密度１．２７ｇ／ｃｍ３のポリエステル系共重合体１００質量部に対して、ＰＭＭＡ架橋ビーズを０．０８質量部添加したもの（Ａ−１）を用いて、２４０℃の押出機に供給され、接着層（Ｂ）として、スチレン含量３０質量％、無水マレイン酸付加量２．０質量％、MFRが４．０g／１０分であり、比重が０．９２のスチレンーブタジエン共重合体水素添加物の無水マレイン酸付加物（Ｂ−１）を用いて、２５０℃の押出機に供給され、中間層（Ｃ）として、スチレン―ブタジエンブロック共重合体（スチレン／ブタジエン＝７８／２２質量％、ビカット軟化点７２℃、ＭＦＲ５．６g／１０分）（Ｃ−１）を用いて、２００℃の押出機に供給され、それぞれの押出機から押出し、フィードブロック内で合流させ、２５０℃のＴダイから同時に押出、冷却ロ−ルにて冷却固化した。
次ぎに前記得られた実質的無延伸の５層フィルムは、縦方向へ１.１倍、温度８５℃でロ−ル延伸し、引き続き横方向へ５．５倍、温度９０℃で１０秒間で横延伸し、次いでテンター内にて弛緩率４．０％、温度は８０℃で５秒間弛緩処理した。これにより熱収縮性積層フィルム１を得た。
【００５３】
該フィルムの厚みは、層（Ａ）４.５μｍ／層（Ｂ）１．０μｍ／層（Ｃ）３４μｍ／層（Ｂ）１．０μｍ／層（Ａ）４．５μｍで、総厚みは４５μｍであった。
【００５４】
該フィルムは内面に、グラビヤによるカラ−印刷を多丁付けで行った。次いで、１丁分に相当する横幅で縦方向にスリットし、ロ−ルに巻き取った後、テトラヒドロフランを用いて折径１１４ｍｍでセンターシール加工し、同時にミシン目は０．５ｍｍ：２．０ｍｍのピッチで２本の穿設を行って、ペットボトル包装用ラベルを得た。
【００５５】
該ラベルは自動ラベル装置における裁断、装着は良好であった。１１０ｍｍの長さに裁断後、ラベルは３５０ｍｌのＰＥＴボトルに８５℃のスチームトンネルを、通過時間７秒で熱収縮させることにより容器に装着させたところ、シール部分の捲れのない美麗なラベルが装着されたペットボトルが得られた。このラベルのミシン目カット性は○であった。
【００５６】
このラベルが装着されたペットボトルを１ｍの高さからコンクリート面に繰り返し垂直落下させると、１０回以上落下させても層間剥離しなかった。以上の結果をまとめて表−１に示す。
（実施例２）
【００５７】
接着層（Ｂ）として、スチレン含量２０質量％、無水マレイン酸付加量２．０質量％、ＭＦＲが６．０g／１０分であり、比重が０．９０のスチレン―ブタジエン共重合体水素添加物の無水マレイン酸付加物（Ｂ−２）を用いた。その他は実施例１と同様にして、ペットボトル包装用ラベルを得た。結果は表―１に示す。
（実施例３）
【００５８】
接着層（Ｂ）として、スチレン含量６７質量％、無水マレイン酸付加量２．０質量％、ＭＦＲが１．５g／１０分であり、比重が０．９８のスチレン―ブタジエン共重合体水素添加物の無水マレイン酸付加物（Ｂ−３）を用いた。その他は実施例１と同様にして、ペットボトル用包装ラベルを得た。結果は表―１に示す。
（実施例４）
【００５９】
接着層（Ｂ）として、スチレン含量３０質量％、無水マレイン酸付加量１．０質量％、ＭＦＲが４．０g／１０分であり、比重が０．９２のスチレン―ブタジエン共重合体水素添加物の無水マレイン酸付加物（Ｂ−４）を用いた。その他は実施例１と同様にしてペットボトル用包装ラベルを得た。結果は表―１に示す。
（実施例５）
【００６０】
両外層（Ａ）として、ジカルボン酸成分としてテレフタル酸、ジオール成分としてエチレングリコール７０モル％、ジエチレングリコール１０モル％、１，４―シクロヘキサンジメタノール２０モル％、からなる固有粘度０．７５ｄｌ／ｇ、比重１．３０ｇ／ｃｍ３のポリエステル系共重合体１００質量部に対して、ＰＭＭＡ架橋ビーズを０．０８質量部添加したもの（Ａ−２）を用いた。その他は実施例１と同様にしてペットボトル用包装ラベルを得た。結果は表―１に示す。
（実施例６）
【００６１】
中間層（Ｃ）として、スチレン―脂肪族不飽和カルボン酸エステル共重合体（スチレン／脂肪族不飽和カルボン酸エステル＝８５／１５質量％、ビカット軟化点＝７０℃）３０重量部に、スチレン―ブタジエンブロック共重合体（スチレン／ブタジエン＝７５／２５質量％、ビカット軟化点＝８２℃）７０重量部とを混合した混合樹脂組成物（Ｃ−２）を用い、その他は実施例１と同様にしてペットボトル用包装ラベルを得た。結果は表―１に示す。
（比較例１）
【００６２】
接着層（Ｂ）を用いずに、両外層（Ａ）（Ａ−１）、中間層（Ｃ）（Ｃ−１）はそれぞれの押出機から押出し、フィードブロック内で積層し、両外層（Ａ）と中間層（Ｃ）が直接積層され、冷却ロ−ルにて冷却固化により３層フィルムを得た。その後の工程は実施例１と同様である。
【００６３】
このフィルムの厚みは、外層（Ａ）４.５μｍ／中間層（Ｃ）３６μｍ／外層（Ａ）４．５μｍで、総厚みは４５μｍであった。実施例１と同様にして、ペットボトル包装用ラベルを得た。結果は表―１に示す。
（比較例２）
【００６４】
接着層（Ｂ）として、酸変性ポリオレフィン（三井化学製アドマーＳＦ７３１、ＭＦＲ＝２．６ｇ／１０分、密度０．８８ｇ／ｃｍ３）（Ｂ−５）を用いた。その他は実施例１と同様にして、ペットボトル包装用ラベルを得た。結果は表―１に示す。
（比較例３）
【００６５】
接着層（Ｂ）として、スチレン含量１５質量％、無水マレイン酸付加量２．０質量％、ＭＦＲが３．０g／１０分であり、比重が０．９０のスチレン―ブタジエン共重合体水素添加物の無水マレイン酸付加物（Ｂ−６）を用いた。その他は実施例１と同様にして、ペットボトル包装用ラベルを得た。結果は表−１に示す。
（比較例４）
【００６６】
接着層（Ｂ）として、スチレン含量３０質量％、無水マレイン酸付加量０．４質量％、MFRが３．５g／１０分であり、比重が０．９１のスチレンーブタジエン共重合体水素添加物の無水マレイン酸付加物（Ｂ−７）を用いた。その他は実施例１と同様にして、ペットボトル包装用ラベルを得た。結果は表―１に示す。
【００６７】
（比較例５）
実施例と同様の樹脂、両外層（A）として（A−１）、接着層（B）として（B−１）、中間層（C）として（C−１）を用い、外層（A）１５μm／接着層（B）１．０μm／中間層（C）１３μm／接着層(B)１．０μm／外層（A）１５μmで、総厚み４５μmのフィルムを得た。その他は実施例１と同様にして、ペットボトル包装用ラベルを得た。結果は表―１に示す。
【００６８】
2006044179.tif 000002
【図面の簡単な説明】
【００６９】
【図１】は、（印刷）１丁分のレイアウト図（平面）である。
【符号の説明】
【００７０】
１・・実印刷部分
２、３・・非印刷部分
４ａ、４、５・・カット位置
６・・ミシン目
【図１】
2006044179.tif 000003